(57)【要約】【課題】６００〜８５０ｎｍの高波長領域の光を透過させても、貼着させて隠蔽した情報を透過することなく、第三者が目視し得ないように隠蔽するとともに、本人が受領後に容易に剥離して情報を確認できる情報隠蔽用ラベルを提供する。【解決手段】基材の一方の面上に、隠蔽層及び剥離層が順次積層された情報隠蔽用ラベルにおいて、上記基材の上記各層が設けられていない面上に、光吸収層及び／又は光反射層を順次積層する。【選択図】図１
0003122695.tif 000002
【実用新案登録請求の範囲】
【請求項１】
基材の一方の面上に、隠蔽層及び剥離層が順次積層された情報隠蔽用ラベルにおいて、上記基材の上記各層が設けられていない面上に、光吸収層及び／又は光反射層が順次積層されていることを特徴とする情報隠蔽用ラベル。
【請求項２】
前記情報隠蔽用ラベルは、６００〜８５０ｎｍの波長領域の光を透過させた場合の分光透過率が０．０５％未満であることを特徴とする請求項１に記載の情報隠蔽用ラベル。
【請求項３】
前記光吸収層は、層厚が１〜１５μｍであることを特徴とする請求項１又は２に記載の情報隠蔽用ラベル。
【請求項４】
前記光吸収層は、樹脂成分に黒色顔料を含有させたものであることを特徴とする請求項１〜３のいずれかに記載の情報隠蔽用ラベル。
【請求項５】
前記光反射層は、層厚が１〜３０μｍであることを特徴とする請求項１〜４のいずれかに記載の情報隠蔽用ラベル。
【請求項６】
前記光反射層は、樹脂成分に光沢のある金属粉末を含有させたものであることを特徴とする請求項１〜５のいずれかに記載の情報隠蔽用ラベル。
【考案の詳細な説明】
【技術分野】
【０００１】
本考案は、個人情報等の機密性を有する情報が記載されている書面等に貼着することにより、このような情報を第三者が目視し得ないように隠蔽するとともに、本人が受領後に容易に剥離して情報を確認できる情報隠蔽用ラベルに関するものである。
【背景技術】
【０００２】
書面等に記載された個人情報等の機密性を有する情報を隠蔽する従来の方法としては、図２に示すような、基材２１の一面に、隠蔽層２２及び剥離層（感熱接着剤層）２３が順次積層された構成において、上記隠蔽層２２に、スチレンと（メタ）アクリル酸エステルの共重合体又は（メタ）アクリル酸エステルの単独もしくは共重合体からなる樹脂成分（Ａ）と、顔料成分（Ｂ）とを含有する親展ラベルが報告されている（例えば、特許文献１参照。）。なお、上記剥離層２３表面には、粘着剤層（感圧接着剤層）２４及び剥離紙２５が積層され、上記基材２１の隠蔽層２２が設けられていない面上には、柄印刷インキにより絵柄２６が印刷された構成である。
【０００３】
【特許文献１】特許第２７８７４１９号公報
【考案の開示】
【考案が解決しようとする課題】
【０００４】
しかしながら、このような親展ラベルでは、３８０〜６００ｎｍの低波長領域の光を透過させても、貼着させて隠蔽した情報を第三者が視認できないものの、６００〜８５０ｎｍの高波長領域の光を透過させると、親展ラベルを貼着させて隠蔽した情報が透けて、第三者に容易に目視されてしまうという問題を有している。
【０００５】
そこで、本考案は、６００〜８５０ｎｍの高波長領域の光を透過させても、貼着させて隠蔽した情報を透過することなく、第三者が目視し得ないように隠蔽するとともに、本人が受領後に容易に剥離して情報を確認できる情報隠蔽用ラベルを提供することを目的としている。
【課題を解決するための手段】
【０００６】
本考案の情報隠蔽用ラベルは、上記課題を解決するためになされたものであり、具体的には、基材の一方の面上に、隠蔽層及び剥離層が順次積層された情報隠蔽用ラベルにおいて、上記基材の上記各層が設けられていない面上に、光吸収層及び／又は光反射層が順次積層されていることを特徴としている。
【考案の効果】
【０００７】
本考案によれば、従来の親展ラベル等では貼着した状態の情報が透けてしまうような６００〜８５０ｎｍの高波長領域の光を透過させても、貼着させて隠蔽した情報を透過することなく、第三者が目視し得ないように隠蔽することができる。さらに、本考案によれば、従来の技術と同様に、本情報隠蔽用ラベルを貼着させた情報を受領した後に、容易に剥離して情報を確認することができる。
【考案を実施するための最良の形態】
【０００８】
本考案の情報隠蔽用ラベルは、図１に示すように、基材１１の一方の面上に、隠蔽層１２及び剥離層（感熱接着剤層）１３が順次積層され、さらに、基材１１の他の面上に、光吸収層１６及び／又は光反射層１７が順次積層された構成であり、上記剥離層１３表面には、粘着剤層（感圧接着剤層）１４及び剥離紙１５が積層されてもよく、また、上記光反射層１７上には、柄印刷インキにより絵柄１８が印刷されてもよい。
【０００９】
このような構成の本考案の情報隠蔽用ラベルは、粘着剤層を設けた場合には、剥離紙１５を剥離して、隠蔽すべき情報の記載された領域に、粘着剤層１４を感圧接着させて貼着することにより、また、粘着剤層を設けない場合には、剥離層１３を感熱接着させて貼着することにより、３８０〜７８０ｎｍの可視光領域のみならず、７８０〜８５０ｎｍの近赤外高波長領域の光を透過させても、隠蔽した情報が透けることなく、第三者が目視し得ないように隠蔽することができる。具体的には、本発明によれば、６００〜８５０ｎｍの高波長領域の光を透過させた場合の分光透過率が０．０５％未満と低く抑えられる。そして、この隠蔽された情報を確認する際には、粘着剤層１４を貼着させたまま、剥離層１３から本考案の情報隠蔽用ラベルを剥離することにより、透明な粘着剤層１４を透過して隠蔽されていた情報を目視することができる。以下、これらの各構成要素について説明する。
【００１０】
１．基材
本考案に用いられる基材としては、不透明な木材パルプ紙、不織布、化学繊維紙、合成樹脂フィルム等比較的柔軟な素材が挙げられ、さらには、紙等の木材パルプ紙に予めコート層を設けたコート紙、キャスト紙等も用いることができる。
【００１１】
２．隠蔽層
本考案における隠蔽層としては、（メタ）アクリル酸エステルまたはその共重合体を含む樹脂成分と、顔料成分とからなるものが好ましく、この（メタ）アクリル酸エステル共重合体が、スチレン−（メタ）アクリル酸エステル共重合体であること、特にスチレン−アクリル酸ブチル共重体またはスチレン−アクリル酸ブチル−メタアクリル酸メチル三元重合体であることがさらに好ましい。
【００１２】
上記樹脂成分における（メタ）アクリル酸エステルとしては、アクリル酸メチル、アクリル酸エチル、アクリル酸ｎ−ブチル、アクリル酸イソブチル、アクリル酸プロピル、アクリル酸ｎ−オクチル、アクリル酸ドデシル、アクリル酸ラウリル、アクリル酸２−エチルヘキシル、アクリル酸ステアリル、アクリル酸２−クロルエチル、アクリル酸フェニル、α−クロルアクリル酸メチル、メタアクリル酸メチル、メタアクリル酸エチル、メタアクリル酸プロピル、メタアクリル酸ｎ−ブチル、メタアクリル酸イソブチル、メタアクリル酸ｎ−オクチル、メタアクリル酸ドデシル、メタアクリル酸ラウリル、メタアクリル酸２−エチルヘキシル、メタアクリル酸ステアリル、メタアクリル酸フェニル、メタアクリル酸ジメチルアミノエチル、メタアクリル酸ジエチルアミノエチル等が挙げられる。
【００１３】
また、上記樹脂成分におけるスチレンとしては、スチレン、ｏ−メチルスチレン、ｍ−メチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレン、ｐ−フェニルスチレン、ｐ−クロルスチレン、３，４−ジクロルスチレンなどのスチレン類等が挙げられる。
【００１４】
さらに、上記顔料成分としては、クレー、カオリン、重質または軽質炭酸カルシウム、水酸化アルミニウム、二酸化チタン、酸化亜鉛、硫酸バリウム、サチンホワイト、リトポン等の白色顔料、カーボンブラック、ベンガラ等の有彩色顔料、ポリエチレン微粒子、ポリメチルメタアクリレート微粒子等の有機顔料が挙げられる。
【００１５】
３．剥離層（感熱接着剤層）
本考案における剥離層には、感熱接着剤が用いられる。この感熱接着剤としては、熱可塑性樹脂を主成分とし、必要に応じて粘着付与剤、固体可塑剤を配合したものが挙げられる。熱可塑性樹脂としては、例えば低分子量ポリエチレン、エチレン−酢酸ビニル共重合体、エチレン−アクリル酸エステル共重合体、エチレン−メタクリル酸エステル共重合体、エチレン−アクリル酸共重合体、エチレン−メタクリル酸共重合体、エチレン−アクリル酸エステル−無水マレイン酸三元共重合体、ポリ酢酸ビニル、塩化ビニル−塩化ビニリデン共重合体、合成ゴム、酢酸ビニル−アクリル酸エステル共重合体、スチレン−ビニルピロリドン共重合体、スチレン−アクリル酸エステル共重合体、スチレン−無水マレイン酸共重合体の金属塩（Ｎａ，Ｚｎ，Ｋ等）等が挙げられる。これらは単独もしくは混合して本発明に用いられる。
【００１６】
また、粘着付与剤としては、例えばロジン誘導体（ロジン、重合ロジン、水添ロジン及びそれらのグリセリン、ペンタエリスリトール、エチレングリコール、ジエチレングリコール等とのエステル等）、テルペン系樹脂（α−ピネン、β−ピネン等の重合体或いは共重合体）、石油系樹脂、フェノール系樹脂、キシレン系樹脂等が挙げられる。
【００１７】
さらに、固体可塑剤としては、例えばフタル酸ジフェニル、フタル酸ジヘキシル、フタル酸ジシクロヘキシル、フタル酸ジヒドロアビエチル、イソフタル酸ジメチル、安息香酸スクロース、二安息香酸エチレングリコール、三安息香酸トリメチロールエタン、三安息香酸グリセリド、四安息香酸ペンタエリトリット、クエン酸トリシクロヘキシル、Ｎ−シクロヘキシル−ｐ−トルエンスルフォンアミド、カテコールジ安息香酸エステル等が挙げられる。
【００１８】
４．粘着剤層（感圧接着剤層）
本考案における情報隠蔽用ラベルには、粘着剤層（感圧接着剤層）及びそれを保護する剥離紙を必要に応じて設けてもよい。該粘着剤層を設けた場合、この粘着剤層を被着材に感圧接着させる。なお、この粘着剤層を設けない場合には、上記の剥離層（感熱接着剤層）を被着剤に感熱接着させる。
【００１９】
上記粘着剤層（感圧接着剤層）には、従来公知の感圧接着剤が使用でき、この感圧接着剤としては、例えば、天然ゴム系樹脂、合成ゴム系樹脂、アクリル酸エステル系樹脂、シリコーンゴム系樹脂等が挙げられ、必要に応じて上述した粘着付与剤を配合してもよい。
【００２０】
５．光吸収層
本考案における光吸収層は、黒色顔料を含有させた層である。このような層を形成する塗料としては、樹脂成分に、黒鉛、グラファイト、カーボンブラック又は金属酸化物を含有したインク等が用いられ、具体的には、Ｔ＆Ｋ  ＴＯＫＡ社製のベストキュアーＮｏ．６ＵＶＬカートン墨ＧＷ等が挙げられる。また、カーボンブラックとしては、製法により、ファーネスブラック、サーマルブラック、チャンネルブラック（ガスブラック）があり、さらに、原料により、ランプブラック、オイルブラック、アセチレンブラックがある。      
【００２１】
また、本考案においては、光吸収層の層厚が１〜１５μｍであることが好ましく、この層厚が１μ未満の場合には、透過光を十分に吸収することができずに、６００〜８５０ｎｍの波長領域の光を透過させると、情報隠蔽用ラベルを貼着させて隠蔽した情報が透けて、第三者に容易に目視されてしまう。一方、この層厚が１５μｍを超える場合には、透過光の吸収が十分となるが、必要以上の材料を用いてしまうことから、製造コストが増加し、経済的に好ましくない。
【００２２】
６．光反射層
本考案における光反射層は、光沢のある金属粉末を含有させた層である。このような層を形成する塗料としては、樹脂成分に、アルミニウム、クロム、チタン、パラジウム、タングステン、鉄、ニッケル、錫、銀、白金、ビスマス、亜鉛、金、銅の単体粉末又は２種類以上の合金粉末を含有したインキ等が挙げられ、具体的には、Ｔ＆Ｋ  ＴＯＫＡ社製のベストキュアーＵＶシルバーＴＫ等が挙げられる。
【００２３】
また、本考案においては、光反射層の層厚が１〜３０μｍであることが好ましく、この層厚が１μ未満の場合には、透過光を十分に反射することができずに、６００〜８５０ｎｍの波長領域の光を透過させると、情報隠蔽用ラベルを貼着させて隠蔽した情報が透けて、第三者に容易に目視されてしまう。一方、この層厚が３０μｍを超える場合には、透過光の反射が十分となるが、必要以上の材料を用いてしまうことから、製造コストが増加し、経済的に好ましくない。
【００２４】
さらに、本考案においては、最表層に配置する光反射層に、光沢のある金属粉末を含有させていることから、情報隠蔽用ラベル表面にモアレ縞が形成され、意匠的にも優れた効果が奏される。
【００２５】
７．剥離紙
本考案における剥離紙としては、紙等の支持体に、シリコーン樹脂、フッ素樹脂、ワックス等の離型性の塗布層を有するものが用いられる。
【００２６】
上記の隠蔽層、剥離層、粘着剤層、光吸収層及び光反射層は、ロールコーター、メイヤーバーコーター等の通常の塗布手段による塗布、含浸槽における支持体（紙等）への塗布、又は印刷機を用いた全面印刷による塗布等により設けることができる。
【実施例】
【００２７】
以下、本発明に基づく実施例と、本発明に対する比較例とを示し、本発明の効果をより明らかにする。
１．情報隠蔽用ラベルの作製
＜実施例１＞
クレー（商品名：ハイドラスパースＨＳ、Ｊ．Ｍ．Ｈｕｂｅｒ社製）１００重量部、アクリル酸ソーダ（商品名：アロンＴ−４０、東亜合成社製）０．０５重量部及び水５０重量部の混合液をディスパにより高速攪拌した後、水で希釈して固形分濃度５０％のクレーの水分散液を作製した。次いで、このクレー分散液５０重量部、スチレン−アクリル酸ブチル−メタクリル酸メチル共重合体樹脂（商品名：ポリゾールＡＰ４７１０、Ｔｇ２２℃、昭和高分子社製）５０重量部及びカーボンブラック分散液（商品名：グランド・ブラックＹＴ１００、御国色素社製）２重量部の混合物を高速攪拌機により攪拌して隠蔽層用塗料を調製した。
【００２８】
上記のようにして調製した隠蔽層用塗料を、基材である坪量８５ｇ／ｍ２の上質紙上に、乾燥膜厚が１０μｍとなるように塗工乾燥して隠蔽層を形成した。次いで、この隠蔽層上に、エチレン−アクリル酸共重合体樹脂（商品名：ザイクセンＡＣ、住友精化社製）７０重量部及び低分子量ポリエチレン（商品名：ケミパールＷ２００、三井石油化学社製）３０重量部からなる感熱接着剤を、乾燥膜厚が８μｍとなるように塗工乾燥して剥離層を形成し、ラベル基材Ａを作製した。
【００２９】
次いで、アクリル酸２エチルヘキシル・酢酸ビニル・アクリル酸共重合体とロジンエステルとの混合物（商品名：ＡＳ５５３５、一方社油脂社製）１００重量部に、イソシアネート（商品名：硬化剤Ｂ４５、一方社油脂社製）３重量部が混合された感圧接着剤を、剥離紙（商品名：Ｎ−８０ＨＳ、サンエー化研社製）上に、乾燥膜厚が２５μｍとなるように塗工乾燥して粘着剤層を形成した。この粘着剤層表面を、上記ラベル基材Ａの剥離層表面に対向するように貼り合わせ、情報隠蔽用ラベルを作製した。
【００３０】
次に、基材の隠蔽層及び剥離層を設けていない面上に、乾燥膜厚が１０μｍとなるようにカーボンインキ（商品名：ベストキュアーＮｏ．６ＵＶＬカートン墨ＧＷ、Ｔ＆Ｋ  ＴＯＫＡ社製）を塗工乾燥して光吸収層を形成した。次いで、この光吸収層上に、乾燥膜厚が１０μｍとなるようにアルミニウムインキ（商品名：ベストキュアーＵＶシルバーＴＫ、Ｔ＆Ｋ  ＴＯＫＡ社製）を塗工乾燥して光反射層を形成し、実施例１の情報隠蔽用ラベルを作製した。
【００３１】
＜実施例２＞
実施例１における光吸収層を形成しなかった以外は、実施例１と同様にして、実施例２の情報隠蔽用ラベルを作製した。
【００３２】
＜実施例３＞
実施例１における光反射層を形成しなかった以外は、実施例１と同様にして、実施例３の情報隠蔽用ラベルを作製した。
【００３３】
＜比較例１＞
実施例１における光吸収層及び光反射層を形成しなかった以外は、実施例１と同様にして、比較例１の情報隠蔽用ラベルを作製した。
【００３４】
２．情報隠蔽性能評価
上記のようにして作製された実施例及び比較例の情報隠蔽用ラベルを、室温２３℃及び湿度５０％の環境下で、幅７６ｍｍ、長さ５６ｍｍに採寸し、レーザープリンタ（商品名：ＭｕｌｔｉＷｒｉｔｅｒ２２５０、日本電気社製）により予め隠蔽すべき情報を印刷した被着材（商品名：上質＜５５＞、紀州製紙社製）に、剥離紙を剥がした粘着剤表面と被着材の隠蔽情報印刷面とが対向するように貼り付け、２ｋｇ圧ゴムロールで１往復圧着させ、情報隠蔽性能評価用試験片を作製した。
【００３５】
この試験片に対して、被着材側から４００ｎｍ、６００ｎｍ、８００ｎｍの波長の光を照射し、目視にて隠蔽情報の視認性を確認した。その結果を表１に示した。なお、評価基準としては、視認性のないものを◎、視認できるが判読できないものを○、一部判読できるものを△、判読できるものを×とした。
【００３６】
【表１】
0003122695.tif 000003
【００３７】
次に、上記の試験片に対して、ラベル表面側から照射光を入射させた場合の２５０〜９００ｎｍの波長領域の分光透過率を積分球式を用いて測定した。これらの測定結果については、実施例１〜３の結果を図３〜５に、また、比較例１の結果を図６に示した。
【００３８】
表１及び図３〜６から明らかなように、本考案の実施例１〜３の情報隠蔽用ラベルによれば、６００及び８００ｎｍの波長の光を透過させても、隠蔽情報が視認されず、また、６００〜８５０ｎｍの波長領域の光に対しても分光透過率が０．０５％未満と低く抑えられ、情報隠蔽用ラベルを貼着した情報が透けないことが示された。これに対し、光吸収層及び光反射層のいずれも設けていない比較例１の情報隠蔽用ラベルでは、６００及び８００ｎｍの波長の光を透過させた場合、隠蔽情報が視認されてしまい、また、６００〜８５０ｎｍの波長領域の光に対しては、分光透過率が０．０５％を超えてしまい、ラベルを貼着した情報が透けてしまうことが示された。
【図面の簡単な説明】
【００３９】
【図１】本考案の情報隠蔽用ラベルを模式的に示した断面図である。
【図２】従来の情報隠蔽用ラベルを模式的に示した断面図である。
【図３】本考案の実施例１の情報隠蔽用ラベルによる情報隠蔽性能を示した分光透過率のグラフである。
【図４】本考案の実施例２の情報隠蔽用ラベルによる情報隠蔽性能を示した分光透過率のグラフである。
【図５】本考案の実施例３の情報隠蔽用ラベルによる情報隠蔽性能を示した分光透過率のグラフである。
【図６】本考案に対する比較例１の情報隠蔽用ラベルによる情報隠蔽性能を示した分光透過率のグラフである。
【符号の説明】
【００４０】
１１，２１…基材、１２，２２…隠蔽層、１３，２３…剥離層（感熱接着剤層）、
１４，２４…粘着剤層（感圧接着剤層）、１５，２５…剥離紙、１６…光吸収層、
１７…光反射層、１８，２６…柄印刷。
【図１】
0003122695.tif 000004
【図２】
0003122695.tif 000005
【図３】
0003122695.tif 000006
【図４】
0003122695.tif 000007
【図５】
0003122695.tif 000008
【図６】
0003122695.tif 000009